(57)【要約】【課題】加熱硬化条件でえられる塗膜の光沢および表面状態がきわめて良好であり、すぐれた耐候性および耐汚染性をも同時に有する塗膜を形成することができる上塗り塗料用硬化性樹脂組成物を提供すること。【解決手段】特定のアルコキシシリル基および水酸基を含有するアクリル系共重合体（Ａ）１００部に対して、特定のシリコン化合物および（または）その部分加水分解縮合物（Ｂ）２〜７０部と、硬化触媒（Ｃ）０．１〜２０部とを混合してなる上塗り塗料用硬化性樹脂組成物。【選択図】なし【特許請求の範囲】
【請求項１】
一般式（Ｉ）：
【化１】
2008013779.tif 000019
（式中、Ｒ1は水素原子または炭素数１〜１０のアルキル基、Ｒ2は水素原子または炭素数１〜１０のアルキル基、アリール基およびアラルキル基から選ばれた１価の炭化水素基、ａは０〜２の整数を示す）で表わされるアルコキシシリル基およびアルコール性水酸基を含有するアクリル系共重合体（Ａ）１００重量部に対して、一般式（ＩＩ）：
【化２】
2008013779.tif 000020
（式中、Ｒ3は炭素数１〜１０のアルキル基、アリール基およびアラルキル基から選ばれた１価の炭化水素基、Ｒ4は炭素数１〜１０のアルキル基、アリール基およびアラルキル基から選ばれた１価の炭化水素基または炭素数１〜１０のアルコキシル基、ｂは０または１を示す）で表わされるシリコン化合物および（または）その部分加水分解縮合物（Ｂ）２〜７０重量部と、硬化触媒（Ｃ）０．１〜２０重量部とを混合してなる上塗り塗料用硬化性樹脂組成物。
【請求項２】
一般式（ＩＩ）で示されるシリコン化合物および（または）その部分加水分解縮合物がテトラメチルシリケートおよび（または）テトラエチルシリケートの部分加水分解縮合物である請求項１記載の上塗り塗料用硬化性樹脂組成物。
【請求項３】
アクリル系共重合体（Ａ）が、分子内にトリメトキシシリル基を含有するモノマー単位５〜９０重量％を含有したものである請求項１記載の上塗り塗料用硬化性樹脂組成物。
【請求項４】
アクリル系共重合体（Ａ）が、重合成分としてｎ−ブチルメタクリレートを含有してなるものである請求項１または２記載の上塗り塗料用硬化性樹脂組成物。
【請求項５】
硬化触媒（Ｃ）が、有機カルボン酸類または有機リン酸エステル類と有機アミン類との併用系硬化触媒、または有機金属系硬化触媒である請求項１、２、３または４記載の上塗り塗料用硬化性樹脂組成物。
【請求項６】
硬化触媒（Ｃ）が、アミノシラン化合物および（または）アミノシランの反応物を含有したものである請求項１、２、３、４または５記載の上塗り塗料用硬化性樹脂組成物。
【発明の詳細な説明】
【技術分野】
【０００１】
本発明は、上塗り塗料用硬化性樹脂組成物に関する。さらに詳しくは、たとえば金属、セラミックス、ガラス、セメント、窯業系成形物、プラスチック、木材、紙、繊維などからなる建築物、家電用品、産業機器などの塗装に好適に使用しうる上塗り塗料用硬化性樹脂組成物に関する。
【背景技術】
【０００２】
従来、窯業系素材、鉄鋼などからなる建築物、建材などの産業製品などの表面を、たとえばフッ素樹脂塗料、アクリルウレタン樹脂塗料、アクリルシリコン樹脂塗料などの塗料で被覆することによって、建築物などに意匠効果を付与したり、その耐候性などを向上させているが、近年、都市部を中心とする環境の悪化にともない、さらに耐汚染性の向上が要求されている。
【０００３】
前記塗料のなかでは、アクリルシリコン樹脂塗料はある程度の耐汚染性を有するものではあるが、さらにその耐汚染性を向上させるために、テトラアルコキシシラン、メチルトリアルコキシシランなどを配合することが提案されている。
【０００４】
しかし、従来の塗料系では汚染環境の厳しい所では十分な耐汚染性がえられない。
【発明の開示】
【発明が解決しようとする課題】
【０００５】
そこで、本発明者らは、前記従来技術に鑑みて鋭意研究を重ねた結果、アルコール性水酸基および特定のアルコキシシリル基を含有するアクリル系共重合体、シリコン化合物および硬化触媒を特定の配合割合で混合した樹脂組成物が加熱での硬化性を有し、該樹脂組成物から、従来のアクリルシリコン樹脂からなる塗料と同様にすぐれた耐候性を有するとともに、さらにすぐれた耐汚染性をも同時に有する塗膜を形成することができることをようやく見出し、本発明を完成するにいたった。
【課題を解決するための手段】
【０００６】
すなわち、本発明は、一般式（Ｉ）：
【０００７】
【化１】
2008013779.tif 000002
（式中、Ｒ1は水素原子または炭素数１〜１０のアルキル基、Ｒ2は水素原子または炭素数１〜１０のアルキル基、アリール基およびアラルキル基から選ばれた１価の炭化水素基、ａは０〜２の整数を示す）で表わされるアルコキシシリル基およびアルコール性水酸基を含有するアクリル系共重合体（Ａ）１００重量部に対して、一般式（ＩＩ）：
【０００８】
【化２】
2008013779.tif 000003
（式中、Ｒ3は炭素数１〜１０のアルキル基、アリール基およびアラルキル基から選ばれた１価の炭化水素基、Ｒ4は炭素数１〜１０のアルキル基、アリール基およびアラルキル基から選ばれた１価の炭化水素基または炭素数１〜１０のアルコキシル基、ｂは０または１を示す）で表わされるシリコン化合物および（または）その部分加水分解縮合物（Ｂ）２〜７０重量部と、硬化触媒（Ｃ）０．１〜２０重量部とを混合してなる上塗り塗料用硬化性樹脂組成物に関するものである。
【発明の効果】
【０００９】
本発明の上塗り塗料用硬化性樹脂組成物は、加熱硬化条件でえられる塗膜の光沢および表面状態がきわめて良好であり、すぐれた耐候性を有するとともに、さらにすぐれた耐汚染性をも同時に有する塗膜を形成することができる。
【００１０】
したがって、本発明の上塗り塗料用硬化性樹脂組成物は、建築物、家電用品、産業機器などの塗装に好適に使用しうるものである。
【発明を実施するための最良の形態】
【００１１】
本発明に用いられる一般式（Ｉ）：
【００１２】
【化３】
2008013779.tif 000004
（式中、Ｒ1は水素原子または炭素数１〜１０のアルキル基、Ｒ2は水素原子または炭素数１〜１０のアルキル基、アリール基およびアラルキル基から選ばれた１価の炭化水素基、ａは０〜２の整数を示す）で表わされるアルコキシシリル基およびε−カプロラクトン変性ヒドロキシアルキルビニル系モノマー由来のアルコール性水酸基を含有するアクリル系共重合体（Ａ）（以下、成分（Ａ）という）は、その主鎖が実質的にアクリル共重合鎖からなるため、えられる硬化性樹脂組成物を用いて形成された塗膜が耐候性、耐薬品性などにすぐれており、またアルコキシシリル基が炭素原子に結合しているため、塗膜が耐水性、耐アルカリ性、耐酸性などにすぐれ、さらにε−カプロラクトン変性ヒドロキシアルキルビニル系モノマー由来のアルコール性水酸基を有しているため加熱硬化条件下での硬化性などにすぐれている。
【００１３】
前記成分（Ａ）において、一般式（Ｉ）で表わされるアルコキシシリル基は２個以上であることが、えられる硬化性樹脂組成物を用いて形成された塗膜の耐溶剤性がすぐれるという点から好ましい。また一般式（Ｉ）で表わされるアルコキシシリル基は、成分（Ａ）の主鎖の末端および（または）側鎖に含有されていてよい。
【００１４】
前記一般式（Ｉ）において、Ｒ1は炭素数１〜１０、好ましくはたとえばメチル基、エチル基、ｎ−プロピル基、ｉ−プロピル基、ｎ−ブチル基、ｉ−ブチル基、ｔ−ブチル基などの炭素数１〜４のアルキル基である。かかるアルキル基の炭素数が１０をこえるばあいには、シリル基の反応性が低下するようになる。また、前記Ｒ1がたとえばフェニル基、ベンジル基などのアルキル基以外の基であるばあいにも、シリル基の反応性が低下するようになるので好ましくない。
【００１５】
また前記一般式（Ｉ）において、Ｒ2は炭素数１〜１０、好ましくはたとえば前記Ｒ1において例示された炭素数１〜４のアルキル基、たとえばフェニル基などの好ましくは炭素数６〜２５のアリール基およびたとえばベンジル基などの好ましくは炭素数７〜１２のアラルキル基から選ばれた１価の炭化水素基であり、これらのなかでは、えられる樹脂組成物が硬化性にすぐれるという点からアルキル基が好ましい。
【００１６】
前記一般式（Ｉ）で表わされるアルコキシシリル基の具体例としては、たとえば後述するアルコキシシリル基を含有するモノマーに基づく基があげられる。
【００１７】
本発明においては、成分（Ａ）としては、合成の容易さの点からその分子内に一般式（Ｉ）で表わされるアルコキシシリル基を含有するモノマー単位を含有したものが好ましい。
【００１８】
前記成分（Ａ）の分子量は本発明の組成物からえられる塗膜の耐久性などの物性の点から１，０００〜３０，０００が好ましく、３，０００から２５，０００がさらに好ましい。
【００１９】
前記アルコール性水酸基とアルコキシシリル基の当量比（アルコール性水酸基／アルコキシシリル基）は、加熱硬化性、耐酸性、耐候性などの物性の点から０．０２〜０．５が好ましく、さらに０．０５〜０．３が好ましい。
【００２０】
成分（Ａ）のガラス転移温度（計算上、以下Ｔｇという）は０〜７０℃であるのが好ましく、０℃未満ではえられる塗膜の硬度が充分でなく、７０℃をこえるとえられる塗膜が脆くなる傾向がある。Ｔｇが１０℃以上、さらには１５℃以上であるのが硬化性、耐酸性、耐候性の点から好ましく、同様に６０℃以下、さらには５０℃以下であるのが好ましい。
【００２１】
前記成分（Ａ）は、たとえば重合性二重結合およびアルコキシシリル基を含有するモノマー（以下、モノマー（Ａ−１）という）、重合性二重結合および前記アルコール性水酸基を含有するモノマー（以下モノマー（Ａ−２）および（メタ）アクリル酸および（または）その誘導体（以下、モノマー（Ａ−３）という）を含有する重合成分を重合することによって製造することができる。
【００２２】
前記モノマー（Ａ−１）は重合性二重結合および一般式（Ｉ）で表わされる炭素原子に結合したアルコキシシリル基を含む限りとくに限定がなく、その具体例としては、たとえば
【００２３】
【化４】
2008013779.tif 000005
などの一般式（ＩＩＩ）：
【００２４】
【化５】
2008013779.tif 000006
（式中、Ｒ1、Ｒ2、ａは前記と同じ、Ｒ5は水素原子またはメチル基を示す）で表わされる化合物；
【００２５】
【化６】
2008013779.tif 000007
などの一般式（ＩＶ）：
【００２６】
【化７】
2008013779.tif 000008
（式中、Ｒ1、Ｒ2、Ｒ5およびａは前記と同じ、ｎは１〜１２の整数を示す）で表わされる化合物；
【００２７】
【化８】
2008013779.tif 000009
などの一般式（Ｖ）：
【００２８】
【化９】
2008013779.tif 000010
（式中、Ｒ1、Ｒ2、Ｒ5、ａおよびｎは前記と同じ）で表わされる化合物；
【００２９】
【化１０】
2008013779.tif 000011
などの一般式（ＶＩ）：
【００３０】
【化１１】
2008013779.tif 000012
（式中、Ｒ1、Ｒ2、Ｒ5およびａは前記と同じ、ｍは１〜１４の整数を示す）で表わされる化合物；
【００３１】
【化１２】
2008013779.tif 000013
（式中、ｐは０〜２０の整数を示す）などの一般式（ＶＩＩ）：
【００３２】
【化１３】
2008013779.tif 000014
（式中、Ｒ1、Ｒ2、Ｒ5およびａは前記と同じ、ｑは０〜２２の整数を示す）で表わされる化合物や、炭素原子と結合したアルコキシシリル基をウレタン結合またはシロキサン結合を介して末端に有する（メタ）アクリレートなどがあげられる。これらは単独で用いてもよく２種以上併用してもよい。これらのなかでは、共重合性および重合安定性、ならびにえられる樹脂組成物の硬化性および保存安定性がすぐれるという点から、前記一般式（ＩＶ）で表わされる化合物が好ましい。
【００３３】
前記モノマー（Ａ−１）の配合量は、えられる硬化性樹脂組成物を用いて形成された塗膜の耐久性がすぐれる点および強度が大きいという点から５〜９０％（重量％、以下同様）、なかんづく１１〜７０％を含有したものとなるように調整することが好ましい。
【００３４】
前記アルコール性水酸基含有ビニル重合体化合物（Ａ−２）としては、水酸基含有ビニル化合物とε−カプロラクトンとの反応によってえられるε−カプロラクトン変性ヒドロキシアルキルビニル系モノマー、具体的にはＰｌａｃｃｅｌ  ＦＡ−１、Ｐｌａｃｃｅｌ  ＦＡ−２、Ｐｌａｃｃｅｌ  ＦＡ−３、Ｐｌａｃｃｅｌ  ＦＡ−４、Ｐｌａｃｃｅｌ  ＦＡ−５、Ｐｌａｃｃｅｌ  ＦＭ−１、Ｐｌａｃｃｅｌ  ＦＭ−２、Ｐｌａｃｃｅｌ  ＦＭ−３、Ｐｌａｃｃｅｌ  ＦＭ−４、Ｐｌａｃｃｅｌ  ＦＭ−５、Ｐｌａｃｃｅｌ  ＦＭ−６（ダイセル化学工業（株）製）などがあげられる。これらは単独で用いてもよく２種以上併用してもよい。前記分子内にε−カプロラクトン鎖を含有した変性ヒドロキシアルキルビニル系モノマーは、塗膜の耐衝撃性および可とう性の改善をはかることができる点から好ましい。また、さらに塗膜の耐薬品性、耐候性の点からε−カプロラクトン鎖を含有したメタクリル系のモノマーが好ましい。
【００３５】
前記アルコール性水酸基含有ビニル重合体化合物（Ａ−２）とともに、２−ヒドロキシエチル（メタ）アクリレート、２−ヒドロキシプロピル（メタ）アクリレート、２−ヒドロキシエチルビニルエーテル、Ｎ−メチロール（メタ）アクリルアミド、東亜合成化学工業（株）製のアニクス５７００、４−ヒドロキシエチレン、日本触媒化学工業（株）製のＨＥ−１０、ＨＥ−２０、ＨＰ−１０およびＨＰ−２０（以上、いずれも末端に水酸基を有するアクリル酸エステルオリゴマー）、日本油脂（株）製のブレンマーＰＰシリーズ（ポリプロピレングリコールメタクリレート）、ブレンマーＰＥシリーズ（ポリエチレングリコールモノメタクリレート）、ブレンマーＰＥＰシリーズ（ポリエチレングリコールポリプロピレングリコールメタクリレート）、ブレンマーＡＥ３５０（ポリエチレングリコールモノアクリレート）、ブレンマーＮＫＨ−５０５０（ポリプロピレングリコールポリトリメチレンモノアクリレート）およびブレンマーＧＬＭ（グリセロールモノメタクリレート）の１種以上を併用してもよい。
【００３６】
前記モノマー（Ａ−２）の配合量は、共重合成分全量の５〜９０％なかんづく１０〜５０％であることが塗膜の硬化性、可撓性および耐衝撃性の点から好ましい。
【００３７】
前記モノマー（Ａ−３）にはとくに限定がなく、その具体例としては、たとえばメチル（メタ）アクリレート、エチル（メタ）アクリレート、ブチル（メタ）アクリレート、２−エチルヘキシル（メタ）アクリレート、ステアリル（メタ）アクリレート、ベンジル（メタ）アクリレート、シクロヘキシル（メタ）アクリレート、トリフルオロエチル（メタ）アクリレート、ペンタフルオロプロピル（メタ）アクリレート、パーフルオロシクロヘキシル（メタ）アクリレート、（メタ）アクリロニトリル、グリシジル（メタ）アクリレート、ジメチルアミノエチル（メタ）アクリレート、ジエチルアミノエチル（メタ）アクリレート、（メタ）アクリルアミド、α−エチル（メタ）アクリルアミド、Ｎ−ブトキシメチル（メタ）アクリルアミド、Ｎ，Ｎ−ジメチル（メタ）アクリルアミド、Ｎ−メチル（メタ）アクリルアミド、（メタ）アクリロイルモルホリン、アロニクスＭ−５７００、マクロモノマーであるＡＳ−６、ＡＮ−６、ＡＡ−６、ＡＢ−６、ＡＫ−５などの化合物（以上、東亜合成化学工業（株）製）、（メタ）アクリル酸のヒドロキシアルキルエステル類などのα，β−エチレン性不飽和カルボン酸のヒドロキシアルキルエステル類とリン酸またはリン酸エステル類との縮合生成物などのリン酸エステル基含有ビニル系化合物、ウレタン結合やシロキサン結合を含む（メタ）アクリレートなどがあげられ、これらは単独でまたは２種以上を混合して用いることができるが、これらのなかでは、えられる成分（Ａ）が後述する一般式（ＩＩ）で表わされるシリコン化合物および（または）その部分加水分解縮合物（Ｂ）との相溶性にすぐれるという点から、ｎ−ブチルメタクリレートが好ましい。
【００３８】
前記モノマー（Ａ−３）の配合量は、用いるモノマー（Ａ−１）および（Ａ−２）の種類および配合量に応じて適宜調整すればよいが、通常用いる重合成分全量の５〜９０％、なかんづく３０〜８５％であることが好ましい。なお、モノマー（Ａ−３）としてｎ−ブチルメタクリレートを用いるばあいには、その配合量は、用いる重合成分全量の２０〜５０％であることが後述する一般式（ＩＩ）で表わされるシリコン化合物および（または）その部分加水分解縮合物（Ｂ）との相溶性およびえられる硬化性樹脂組成物を用いて形成された塗膜の各種物性のバランスがすぐれるという点から好ましい。
【００３９】
さらに、本発明の樹脂組成物において主成分である（Ａ）アクリル系共重合体には、アルコキシシリル基含有共重合体を分散安定剤樹脂として用い、非水系ディスパージョン重合でえられる非水系重合体粒子（ＮＡＤ）を添加することができる。この成分は、極少量の添加で塗料組成物の低粘度化、ハイソリッド化を達成でき、更に硬化塗膜の耐衝撃性を向上させることができる。
【００４０】
上記添加成分である非常水系重合体粒子（ＮＡＤ）の製造において用いられる単量体はアクリル系共重合体（Ａ）に使用される単量体を用いることができる。
【００４１】
また、本発明においては、えられる硬化性樹脂組成物を用いて形成された塗膜の耐候性をさらに向上させる目的で、たとえば主鎖にウレタン結合やシロキサン結合により形成されたセグメント、モノマー（Ａ−３）以外のモノマーに由来するセグメントなどを、５０％をこえない範囲で成分（Ａ）に含有させることができる。
【００４２】
前記モノマー（Ａ−３）以外のモノマーにはとくに限定がなく、その具体例としては、たとえばスチレン、α−メチルスチレン、クロロスチレン、スチレンスルホン酸、４−ヒドロキシスチレン、ビニルトルエンなどの芳香族炭化水素系ビニル系化合物；マレイン酸、フマル酸、イタコン酸などの不飽和カルボン酸、これらのアルカリ金属塩、アンモニウム塩、アミン塩などの塩；無水マレイン酸などの不飽和カルボン酸の酸無水物、これら酸無水物と炭素数１〜２０の直鎖状または分岐鎖を有するアルコールとのジエステルまたはハーフエステルなどの不飽和カルボン酸のエステル；酢酸ビニル、プロピオン酸ビニル、ジアリルフタレートなどのビニルエステルやアリル化合物；ビニルピリジン、アミノエチルビニルエーテルなどのアミノ基含有ビニル系化合物；イタコン酸ジアミド、クロトンアミド、マレイン酸ジアミド、フマル酸ジアミド、Ｎ−ビニルピロリドンなどのアミド基含有ビニル系化合物；２−ヒドロキシエチルビニルエーテル、メチルビニルエーテル、シクロヘキシルビニルエーテル、塩化ビニル、塩化ビニリデン、クロロプレン、プロピレン、ブタジエン、イソプレン、フルオロオレフィンマレイミド、Ｎ−ビニルイミダゾール、ビニルスルホン酸などのその他のビニル系化合物などがあげられ、これらは単独でまたは２種以上を混合して用いることができる。
【００４３】
さらに、硬化性にすぐれた樹脂組成物をえようとするばあいには、カルボキシル基含有モノマーまたはその酸無水物を用いることが好ましい。
【００４４】
前記成分（Ａ）は、前記モノマー（Ａ−１）、モノマー（Ａ−２）、モノマー（Ａ−３）そのほかのモノマーなどを含有した重合成分を、たとえば重合開始剤、溶剤と混合し、加温した重合機に追加し、重合するなど（特開昭５４−３６３９５号公報、特開昭５７−３６１０９号公報、特開昭５８−１５７８１０号公報などに記載）の方法によって製造することができるが、合成の容易さなどの点からアゾビスイソブチロニトリルなどのアゾ系ラジカル重合開始剤を用いた溶液重合法によって製造することがとくに好ましい。
【００４５】
前記溶液重合法に用いられる重合溶剤は、非反応性のものであればよく、とくに限定がないが、たとえばトルエン、キシレン、ｎ−ヘキサン、シクロヘキサンなどの炭化水素類；酢酸エチル、酢酸ブチルなどの酢酸エステル類；エチルセロソルブ、ブチルセロソルブ、セロソルブアセテートなどのエーテル類；メチルエチルケトン、アセト酢酸エチル、アセチルアセトン、メチルイソブチルケトン、アセトンなどのケトン類などがあげられる。
【００４６】
また、前記溶液重合の際には、必要に応じて、たとえばｎ−ドデシルメルカプタン、ｔ−ドデシルメルカプタン、ｎ−ブチルメルカプタン、γ−メルカプトプロピルトリメトキシシラン、γ−メルカプトプロピルトリエトキシシラン、γ−メルカプトプロピルメチルジメトキシシラン、γ−メルカプトプロピルメチルジエトキシシラン、（ＣＨ3Ｏ）3Ｓｉ−Ｓ−Ｓ−Ｓｉ（ＯＣＨ3）3、（ＣＨ3Ｏ）3Ｓｉ−Ｓ8 −Ｓｉ（ＯＣＨ3）3などの連鎖移動剤を単独でまたは２種以上を混合して用いることにより、えられる成分（Ａ）の分子量を調整することができる。とくに、たとえばγ−メルカプトプロピルトリメトキシシランなどのアルコキシシリル基を分子中に有する連鎖移動剤を用いたばあいには、成分（Ａ）の末端にアルコキシシリル基を導入することができるので好ましい。かかる連鎖移動剤の使用量は、用いる重合成分全量の０．０５〜１０％、なかんづく０．１〜８％であることが好ましい。
【００４７】
本発明に用いられる前記一般式（ＩＩ）で表わされるシリコン化合物および（または）その部分加水分解縮合物（Ｂ）（以下、成分（Ｂ）という）は、えられる硬化性樹脂組成物を用いて形成される塗膜の耐汚染性および該塗膜と被塗物との密着性を向上せしめる成分である。
【００４８】
前記一般式（ＩＩ）において、Ｒ3は炭素数１〜１０、好ましくは炭素数１〜４のアルキル基、好ましくは炭素数６〜９のアリール基および好ましくは炭素数７〜９のアラルキル基から選ばれた１価の炭化水素基であり、Ｒ4は炭素数１〜１０、好ましくは炭素数１〜４のアルキル基、好ましくは炭素数６〜９のアリール基および好ましくは炭素数７〜９のアラルキル基から選ばれた１価の炭化水素基または炭素数１〜１０、好ましくは炭素数１〜４のアルコキシル基である。
【００４９】
前記成分（Ｂ）であるシリコン化合物としては、たとえばテトラメチルシリケート、テトラエチルシリケート、テトラｎ−プロピルシリケート、テトラｉ−プロピルシリケート、テトラｎ−ブチルシリケート、テトラｉ−ブチルシリケート、テトラｔ−ブチルシリケートなどのテトラアルキルシリケート；メチルトリメトキシシラン、メチルトリエトキシシラン、フェニルトリメトキシシラン、フェニルトリエトキシシラン、オクタデシルトリエトキシシラン、３−グリシドキシプロピルトリメトキシシラン、メチルトリｓｅｃ−オクチルオキシシラン、メチルトリフェノキシシラン、メチルトリイソプロポキシシラン、メチルトリブトキシシランなどのトリアルコキシシランなどがあげられる。
【００５０】
また、前記シリコン化合物の部分加水分解縮合物としては、たとえば通常の方法で前記テトラアルキルシリケートやトリアルコキシシランに水を添加し、縮合させてえられるものがあげられ、またたとえばＭＳＩ５１、ＥＳＩ２８、ＥＳＩ４０、ＨＡＳ−１、ＨＡＳ−１０（以上、コルコート（株）製）などのテトラアルキルシリケート縮合物や、たとえばＡＦＰ−１（信越化学工業（株）製）などのトリアルコキシシラン縮合物などがあげられる。
【００５１】
なお、ＭＳＩ５１およびＥＳＩ４０の化学組成を以下に示す。
【００５２】
【化１４】
2008013779.tif 000015
【００５３】
【化１５】
2008013779.tif 000016
【００５４】
本発明において、前記成分（Ｂ）は単独でまたは２種以上を混合して用いることができるが、前記（Ａ）成分との相溶性、えられる樹脂組成物の硬化性および該樹脂組成物を用いて形成された塗膜の硬度にすぐれるという点からＭＳＩ５１やＥＳＩ４０などの前記縮合物が好ましい。
【００５５】
本発明に用いられる硬化触媒（Ｃ）は、前記成分（Ａ）と成分（Ｂ）の混合物を硬化させるものであり、通常のシラノール縮合触媒が用いられる。えられる塗膜の硬化性とポットライフや耐汚染性の点から具体的には有機カルボン酸類または有機リン酸エステル類と有機アミン類との併用系硬化触媒（Ｃ−１）または有機金属系硬化触媒（Ｃ−２）（以下、成分（Ｃ−１）または成分（Ｃ−２）ともいう）が好ましい。さらに、（Ｃ−１）と（Ｃ−２）との組合せも硬化性とポットライフや耐汚染性の点から好ましい。かかる成分（Ｃ）と、成分（Ａ）および成分（Ｂ）とを混合するとすぐれた加熱硬化性を有する樹脂組成物となる。該樹脂組成物を用いて形成された塗膜がすぐれた耐汚染性を有する理由は、定かではないが、おそらく成分（Ａ）と成分（Ｂ）との相対的な縮合反応速度に起因し、形成された塗膜の表面の硬化が向上しているものと考えられる。
【００５６】
前記成分（Ｃ−１）の有機リン酸エステル類としては、例えば、リン酸、モノメチルホスフェート、モノエチルホスフェート、モノブチルホスフェート、モノオクチルホスフェート、モノデシルホスフェート、ジメチルホスフェート、ジエチルホスフェート、ジブチルホスフェート、ジオクチルホスフェート、ジドデシルホスフェートなどのリン酸またはリン酸エステルがある。
【００５７】
前記成分（Ｃ−１）の有機カルボン酸類としては、たとえばブタン酸、ペンタン酸、ヘキサン酸、２−エチルヘキサン酸、安息香酸などの飽和または不飽和１価カルボン酸；マレイン酸、アジピン酸、アゼライン酸、セバシン酸、イタコン酸、クエン酸、コハク酸、フタル酸、トリメリット酸、ピロメリット酸などの飽和または不飽和多価カルボン酸；これら飽和または不飽和１価カルボン酸や飽和または不飽和多価カルボン酸の酸無水物；これら飽和または不飽和１価カルボン酸や飽和または不飽和多価カルボン酸の金属塩などがあげられ、これらは単独でまたは２種以上を混合して用いることができる。
【００５８】
前記成分（Ｃ−１）の有機アミン類としては、たとえばヘキシルアミン、ミリスチルアミン、ジステアリルアミン、ジメチルオクチルアミン、ジメチルデシルアミン、ジ（２−エチルヘキシル）アミン、ジメチルミリスチルアミン、ジメチルパルミチルアミン、ジメチルステアリルアミン、ジメチルドデシルアミン、ドデシルアミン、トリエチルアミン、トリエチルジアミン、トリオクチルアミン、ピペラジン、ヘキサメチレンジアミン、Ｎ−メチルモルホリン、Ｎ−エチルモルホリン、Ｎ，Ｎ´，Ｎ´´−トリス（３−ジメチルアミノプロピル）ヘキサヒドロＳ−トリアジン、トリメチルアミノエチルピペラジン、テトラメチルヘキサジアミン、テトラメチルプロピレンジアミン、Ｎ−トリオキシエチレン−Ｎ，Ｎ−ジメチルアミン、トリエチレンジアミンなどがあげられ、これらは単独でまたは２種以上を混合して用いることができる。
【００５９】
前記成分（Ｃ−２）の有機金属系硬化触媒としては、たとえばジブチル錫ジラウレート、ジブチル錫ジマレート、ジブチル錫ビスアセチルアセテート、ジブチル錫ジアセテート、ジブチル錫ジオクトエート、ジブチル錫ビスエチルマレート、ジブチル錫ビス（２−エチルヘキシル）マレート、ジブチル錫ビスオレイルマレート、ジブチル錫オキサイド、ジブチル錫ビストリエトキシシリケート、ジブチル錫ジラウレート／エチルシリケートの１／１反応物、ジオクチル錫ジラウレート、ジオクチル錫ジマレート、オクチル酸錫などの有機錫化合物；更にはチタン酸塩、トリス（エチルアセトアセテート）アルミニウム、トリス（アセチルアセトナート）アルミニウムなどの有機アルミニウム化合物；テトラブチルジルコネート、テトラキス（アセチルアセトナート）ジルコニウム、テトライソブチルジルコネート、ブトキシトリス（アセチルアセトナート）ジルコニウムのような有機ジルコニウム化合物がある。
【００６０】
前記の有機リン酸エステル類または有機カルボン酸類と有機アミン類との併用系硬化触媒は、有機金属系硬化触媒と併用して使用することもできる。たとえば２−エチルヘキサン酸とジメチルラウリルアミンの系に有機金属系硬化触媒としてジブチル錫系化合物との併用が好ましい。
【００６１】
前記以外の触媒としては、マレイン酸、アジピン酸、アゼライン酸、セバシン酸、イタコン酸、クエン酸、コハク酸、フタル酸、トリメリット酸、ピロメリット酸などの飽和または不飽和の多価カルボン酸およびこれらの酸無水物、パラトルエンスルホン酸などの酸性化合物、ヘキシルアミン、ジ−２−エチルヘキシルアミン、Ｎ，Ｎ−ジメチルドデシルアミン、ドデシルアミンなどの有機アミン類単独でも使用することが可能である。
【００６２】
また、本発明において、えられる樹脂組成物を、たとえば一般に工業用に用いられるエポキシ系プライマー上に塗布しようとするばあいには、硬化性を低下させることなくエポキシ樹脂層との密着性を向上させることができることから、たとえばアミノエチルアミノプロピルトリメトキシシラン、γ−アミノプロピルトリメトキシシラン、γ−アミノプロピルジメトキシシラン、γ−アミノプロピルトリエトキシシラン、γ−アミノプロピルジエトキシシランなどのアミノシラン化合物；これらアミノシラン化合物とエピコート８２８、エピコート１００１（以上、油化シェルエポキシ（株）製）などのエポキシ化合物との反応物などのアミノシランの反応物などの１種または２種以上を、成分（Ａ）１００部に対して０．３〜１０部程度の割合で有機アミン類に含有させることが好ましい。
【００６３】
前記有機カルボン酸類と有機アミン類とは、混合物として用いてもよく、あるいは反応物として用いてもよく、とくに限定がない。また、有機カルボン酸類と有機アミン類との組み合わせとしては、２−エチルヘキサン酸、ヘキサン酸などの飽和または不飽和１価カルボン酸とジメチルドデシルアミン、ドデシルアミンなどの３級アミンとの組み合わせが、相溶性にすぐれ、えられる樹脂組成物を用いて形成された塗膜が耐水性にすぐれるという点から好ましい。
【００６４】
また、前記有機リン酸エステル類または有機カルボン酸類と有機アミン類との配合割合は、有機リン酸エステル類のリン酸性ＯＨ基または有機カルボン酸類のカルボキシル基と有機アミン類のアミノ基との当量比（アミノ基／リン酸性ＯＨ基またはカルボキシル基）の値が０．２〜３、なかんづく０．５〜２．５であることが好ましい。かかる配合割合が前記範囲外であるばあいには、成分（Ａ）および成分（Ｂ）の硬化速度が遅くなったり、成分（Ｃ）の有効な使用時間が短くなるようになる傾向がある。
【００６５】
前記成分（Ａ）、成分（Ｂ）および成分（Ｃ）を、たとえば撹拌機などを用いて均一な組成となるように撹拌、混合することによって、本発明の上塗り塗料用硬化性樹脂組成物をうることができる。
【００６６】
前記成分（Ａ）、成分（Ｂ）および成分（Ｃ）の配合割合は、成分（Ａ）１００部（重量部、以下同様）に対して、成分（Ｂ）が２〜７０部、好ましくは５〜６０部、成分（Ｃ）が０．１〜２０部、好ましくは０．１〜１０部となるように調整することが望ましい。
【００６７】
前記成分（Ｂ）の配合量が２部未満であるばあいには、えられる樹脂組成物を用いて形成された塗膜の耐汚染性の改良効果が不充分となるようになり、また７０部をこえるばあいには、塗膜の表面光沢などの外観性が低下したり、クラックなどが発生したりするようになる。
【００６８】
また前記成分（Ｃ）の配合量が０．１部未満であるばあいには、えられる樹脂組成物の硬化性が低下するようになり、また２０部をこえるばあいには、樹脂組成物を用いて形成された塗膜の表面光沢などの外観性が低下するようになる。
【００６９】
本発明の上塗り塗料用硬化性樹脂組成物は、前記したように、成分（Ａ）、成分（Ｂ）および成分（Ｃ）を混合してえられるものであるが、成分（Ｃ）が（Ｃ−１）のばあいさらに脱水剤およびアルキルアルコールを配合することによって、長期間にわたって樹脂組成物がきわめてすぐれた保存安定性を有するようにすることができる。
【００７０】
前記脱水剤としては、たとえばオルトギ酸メチル、オルトギ酸エチル、オルト酢酸メチル、オルト酢酸エチル、メチルシリケート、エチルシリケートなどの加水分解性エステル化合物などがあげられ、また前記アルキルアルコールとしては、たとえばメタノール、エタノールなどの低級アルコールなどがあげられる。
【００７１】
前記脱水剤およびアルキルアルコールの配合は、たとえば前記成分（Ａ）を重合する前の重合成分中であってもよく、成分（Ａ）の重合中であってもよく、またえられた成分（Ａ）とそのほかの成分との混合時であってもよく、とくに限定はない。
【００７２】
前記脱水剤およびアルキルアルコールの配合量は、とくに限定がないが、通常成分（Ａ）の樹脂固形分１００部に対して０．５〜２０部程度、なかんづく２〜１０部程度であることが好ましい。
【００７３】
また、本発明の上塗り塗料用硬化性樹脂組成物には、通常塗料に用いられる、たとえば酸化チタン、群青、紺青、亜鉛華、ベンガラ、黄鉛、鉛白、カーボンブラック、透明酸化鉄、アルミニウム粉などの無機顔料、アゾ系顔料、トリフェニルメタン系顔料、キノリン系顔料、アントラキノン系顔料、フタロシアニン系顔料などの有機顔料などの顔料；希釈剤、紫外線吸収剤、光安定剤、タレ防止剤、レベリング剤などの添加剤；ニトロセルロース、セルロースアセテートブチレートなどの繊維素；エポキシ樹脂、メラミン樹脂、塩化ビニル樹脂、フッ素樹脂、塩素化ポリプロピレン、塩化ゴム、ポリビニルブチラール、ポリシロキサンなどの樹脂などを、必要に応じて適宜配合することができる。
【００７４】
本発明の上塗り塗料用硬化性樹脂組成物を、たとえば浸漬、吹付け、刷毛などを用いた塗布などの通常の方法によって被塗物に塗布し、３０℃程度以上で焼付けて硬化させ、塗膜をうることができる。
【００７５】
本発明の上塗り塗料用硬化性樹脂組成物は、たとえば金属、セラミックス、ガラス、セメント、窯業系成形物、プラスチック、木材、紙、繊維などからなる建築物、家電用品、産業機器などの上塗り用の塗料として好適に使用しうるものである。
【００７６】
つぎに本発明の上塗り塗料用硬化性樹脂組成物を実施例に基づいてさらに詳細に説明するが、本発明はかかる実施例のみに限定されるものではない。
【００７７】
製造例１（成分（Ａ）−１の製造）
撹拌機、温度計、還流冷却器、チッ素ガス導入管および滴下ロートを備えた反応容器にキシレン１６部、酢酸ブチル９部、２−エチルヘキシルアルコール１７部を仕込み、チッ素ガスを導入しつつ１１０℃に昇温したのち、ＰｌａｃｃｅｌＦＭ−４  １７部、γ−メタクリロキシプロピルトリメトキシシラン１５部、メチルメタクリレート２６部、ｎ−ブチルアクリレート２０部、アクリルアミド１．２部、スチレン２０部および２，２´−アゾビスイソブチロニトリル０．８部からなる混合物（ａ）を滴下ロートにより５時間かけて等速滴下した。
【００７８】
混合物の滴下終了後、２，２´−アゾビスイソブチロニトリル０．０８部をトルエン５部に溶解したものを、１時間かけて等速滴下したのち、１１０℃で２時間熟成してから冷却し、樹脂溶液にキシレンを加えて樹脂固形分濃度が５０％の成分（Ａ）−１をえた。えられた成分（Ａ）−１の数平均分子量は２０，０００、Ｔｇは２０℃であった。
【００７９】
製造例２（成分（Ａ）−２の製造）
製造例１において、混合物（ａ）中のメチルメタクリレート２６部を、ｎ−ブチルメタクリレート２６部に変更したほかは製造例１と同様にして樹脂固形分濃度が５０％の成分（Ａ）−２をえた。えられた成分（Ａ）−２の数平均分子量は２０，０００、Ｔｇは２０℃であった。
【００８０】
製造例３（成分（Ａ）−３の製造）
製造例１において、混合物（ａ）中に、さらにメチルシリケート５１（ＭＳＩ５１）を２０部およびエチルシリケート４０（ＥＳＩ４０）を２０部を含有させたほかは製造例１と同様にして樹脂固形分濃度が５０％の成分（Ａ）−３をえた。えられた成分（Ａ）−３の数平均分子量は１８，０００、Ｔｇは１８℃であった。
【００８１】
実施例１〜７および比較例１
製造例でえられた表１記載の成分（Ａ）の樹脂固形分１００部に対して表１記載の成分（Ｂ）を表１記載量配合した樹脂溶液に、顔料として全樹脂固形分の４０％の酸化チタン（ＣＲ−９０、石原産業（株）製）を添加し、ガラスビーズを用いてペイントコンディショナーで２時間分散させ、固形分濃度が６０％の白エナメルをえた。
【００８２】
つぎにえられた白エナメルに、表１記載の成分（Ｃ）を表１記載量添加して、さらにシンナーを添加して撹拌機を用いて５分間撹拌し、固形分濃度が４５％の樹脂組成物をえた。
【００８３】
えられた樹脂組成物を、アルミニウム板（Ａ５０５２Ｐ）上に乾燥膜厚が約３０μｍとなるようにエアースプレーで塗布し、表１記載の硬化条件で硬化させて塗膜を形成した。
【００８４】
形成された塗膜の物性として、表面状態、光沢、耐汚染性、耐候性および硬度を以下の方法にしたがって調べた。その結果を表２に示す。
【００８５】
（イ）表面状態
塗膜表面を目視にて観察し、以下の評価基準に基づいて評価した。
【００８６】
（評価基準）
Ａ：ひび割れがまったく認められず、表面状態が良好である。
Ｂ：部分的にひび割れが認められる。
Ｃ：全体的にひび割れがかなり認められる。
【００８７】
（ロ）光沢
塗膜表面の光沢をＪＩＳ  Ｋ  ５４００に準拠してＣＤＸ−１０１色差光沢計（（株）村上色彩研究所製）を用いて測定した（６０°光沢）。
【００８８】
（ハ）耐汚染性（ΔＬ値）
形成直後の塗膜表面および大阪府摂津市の屋外で３カ月間放置（屋外曝露）後の塗膜表面の色彩をＣＤＸ−１０１色差光沢計を用いてそれぞれ測定し、えられたＬ値（明度）からその差（ΔＬ値）を求めた。
【００８９】
（ニ）耐候性（光沢保持率）
サンシャインウェザオメーターを用い、形成直後の塗膜表面および２０００時間経過後の塗膜表面の光沢をそれぞれ測定し、２０００時間経過後の光沢保持率（％）を求めた。
【００９０】
（ホ）硬度
形成後の塗膜表面の振り子式硬度をＥＲＩＣＨＳＥＮ社製ＭＯＤＥＬ２９９／３００硬度計を用いて測定した。
【００９１】
【表１】
2008013779.tif 000017
【００９２】
【表２】
2008013779.tif 000018
【００９３】
表２に示された結果から、実施例１〜７でえられた樹脂組成物を用いて加熱硬化条件で形成された塗膜は、ひび割れがまったくなく、光沢および表面状態がきわめて良好であり、すぐれた耐候性を有するだけでなく、同時にすぐれた耐汚染性をも有するものであることがわかる。